(57)【要約】【課題】水性エマルジョン塗料などの原料として有用な徐放性の微生物生育抑制剤含有樹脂微粒子および該微粒子を含む長期に渡り優れた微生物生育抑制作用を有する水性エマルジョン塗料を提供すること。【解決手段】抗菌剤、防黴剤および防藻剤からなる群から選ばれる少なくとも１種以上の微生物生育抑制剤と熱可塑性樹脂とを溶融混練し、次いで微粒子化して得られることを特徴とする微生物生育抑制剤含有樹脂微粒子および該微粒子を含むことを特徴とする水性エマルジョン塗料。【選択図】　なし【特許請求の範囲】
【請求項１】
抗菌剤、防黴剤および防藻剤からなる群から選ばれる少なくとも１種以上の微生物生育抑制剤と熱可塑性樹脂とを溶融混練し、次いで微粒子化して得られることを特徴とする微生物生育抑制剤含有樹脂微粒子。
【請求項２】
前記熱可塑性樹脂がポリスチレン系樹脂、ポリ（メタ）アクリル系樹脂、ポリオレフィン系樹脂、ポリ塩化ビニル系樹脂、ポリエステル系樹脂からなる群から選ばれる少なくとも１種である請求項１に記載の微生物生育抑制剤含有樹脂微粒子。
【請求項３】
前記微生物生育抑制剤含有樹脂微粒子の平均粒径が５００μｍ以下である請求項１に記載の微生物生育抑制剤含有樹脂微粒子。
【請求項４】
前記熱可塑性樹脂がポリエチレンワックスであり、前記微生物生育抑制剤が防黴剤と防藻剤の少なくとも１種である請求項１に記載の微生物生育抑制剤含有樹脂微粒子。
【請求項５】
請求項１〜４のいずれか１つに記載の微生物生育抑制剤含有樹脂微粒子を含むことを特徴とする水性エマルジョン塗料。
【発明の詳細な説明】
【０００１】
【発明の属する技術分野】
本発明は、微生物生育抑制剤含有樹脂微粒子および該微粒子を含む水性エマルジョン塗料に関する。
【０００２】
【従来の技術】
工業製品には、その微生物劣化を防止するために、抗菌剤、防黴剤または防藻剤などの様々な微生物生育抑制剤が使用されており、その多くは、長期間に渡って、その微生物抑制効果が持続することが求められている。そのためには、微生物生育抑制剤を樹脂等に担持させ、徐々に該樹脂等から抑制剤が放出されることにより抑制効果が持続する、いわゆる徐放製剤の利用が好ましい。徐放製剤は、主に医薬品の製剤技術として開発され、例えば、水溶性薬物を含む溶液を内水相とし、高分子重合物を含む溶液を油相としたＷ／Ｏ型乳化物を水中乾燥させて作られるマイクロカプセルが報告されている（例えば、特許文献１参照）。しかし、マイクロカプセル化は複雑な工程を要し生産コストがかかるため、製造費が厳しく制限される用途には利用されにくい問題があった。
【０００３】
一方、農薬成分に樹脂成分をコーテイングすることにより徐放製剤化する方法、例えば、農薬成分とエマルジョン状態にした融点６０℃以上のワックスおよび撥水性粉末を芯材にコーテイングする徐放性農薬の製造方法がある（例えば、特許文献２参照）。しかし、この製造方法も煩雑であり、大幅なコストの低減には繋がっていない。
【０００４】
また、熱可塑性有機高分子に有機系抗菌剤を溶融混練して成る抗菌性樹脂組成物が提案されている（例えば、特許文献３参照）。この樹脂組成物は、徐放性の抗菌剤を含むカテーテルなどの医療用具や包装材料などの樹脂成形品の製造に用いられる。
【０００５】
【特許文献１】
特開昭６２−２０１８１６号公報
【特許文献２】
特開２０００−２３９１０５号公報
【特許文献３】
特開平８−１９９００２号公報
【０００６】
【発明が解決しようとする課題】
本発明が解決しようとする課題は、水性エマルジョン塗料などの原料として有用な徐放性の微生物生育抑制剤含有樹脂微粒子及び該微粒子を含む長期に渡り優れた微生物生育抑制作用を有する水性エマルジョン塗料を提供することにある。
【０００７】
【課題を解決するための手段】
本発明者らは、上記課題を解決する為に、鋭意検討した結果、微生物生育抑制剤を樹脂と溶融混練して、そのまま成型品とするのではなく、さらに粉砕することにより徐放性の微生物生育抑制剤含有樹脂微粒子が簡便かつ安価に製造可能であること、また該微粒子を用いて、長期に渡り優れた微生物生育抑制作用を有する水性エマルジョン塗料が得られることを見出し、本発明を完成するに到った。
【０００８】
すなわち、本発明は、抗菌剤、防黴剤および防藻剤からなる群から選ばれる少なくとも１種以上の微生物生育抑制剤と熱可塑性樹脂とを溶融混練し、次いで微粒子化して得られることを特徴とする微生物生育抑制剤含有樹脂微粒子を提供する。また、本発明は、前記微生物生育抑制剤含有樹脂微粒子を含むことを特徴とする水性エマルジョン塗料を提供する。
【０００９】
【発明の実施の形態】
以下、本発明を詳細に説明する。
本発明の微生物生育抑制剤含有樹脂微粒子の製造に用いる熱可塑性樹脂は、特に制限はなく、通常の射出成形や押し出し成形に原料として用いられる熱可塑性樹脂が使用できる。微生物生育抑制剤含有樹脂微粒子を水性エマルジョン塗料の作製原料にするためには、用いる熱可塑性樹脂は疎水性で水不溶性の熱可塑性樹脂であることが好ましい。また、用いる熱可塑性樹脂は、混合する微生物生育抑制剤の分解温度未満の融解温度で溶融する必要があることから、用いる熱可塑性樹脂は、融解温度が３００℃以下、好ましくは２００℃以下である熱可塑性樹脂が好ましい。
【００１０】
これらの好ましい熱可塑性樹脂としては、例えば、ポリオレフィン系樹脂、ポリ（メタ）アクリル系樹脂、ポリスチレン系樹脂、ポリエステル系樹脂、ポリ塩化ビニル系樹脂、ポリ塩化ビニリデン樹脂、ポリアミド樹脂、ポリアセタール樹脂、ポリカーボネート樹脂、ポリウレタン樹脂などが挙げられる。
【００１１】
ポリオレフィン系樹脂としては、一般の成形用樹脂として使用される低密度ポリエチレン、中密度ポリエチレン、高密度ポリエチレン、ポリエチレンワックス、エチレン−αオレイン共重合体エラストマー等のポリエチレン樹脂；エチレン・酢酸ビニル共重合体、エチレン・（メタ）アクリル酸共重合体、ポリプロピレン、プロピレン・エチレン共重合体、エチレン・プロピレン共重合体、ポリブテン、エチレン・プロピレン・ブタジエン共重合体などを挙げることが出来る。
【００１２】
ポリ（メタ）アクリル系樹脂としては、例えばメチルメタクリレート単独重合体の他、アクリル酸エステルやメタクリル酸エステルに、エチレン、スチレン、α−メチルスチレン、アクリロニトリルなどをそれぞれ共重合させた（メタ）アクリル系共重合体、（メタ）アクリル酸エステルにブタジエン、スチレン、アクリロニトリルを共重合させた対衝撃性（メタ）アクリル樹脂などが挙げられる。
【００１３】
ポリスチレン系樹脂としては、一般に成形用樹脂として使用される、例えば、スチレンの単一重合体のほか、ハイインパクトポリスチレン（ＨＩＰＳ）、メチルメタクリレート・ブタジエン・スチレン共重合体、スチレン・無水マレイン酸共重合体、スチレン・（メタ）アクリル酸共重合体、スチレン・アクリロニトリル共重合体などを挙げることが出来る。
【００１４】
ポリエステル系樹脂としては、ポリエチレンテレフタレート、ポリブチレンテレフタレート、ポリエチレンナフタレートなどの芳香族ポリエステル、さらに塗料用樹脂などで使用されるジオールとジカルボン酸との縮合により得られるポリエステル、なかでも脂肪族系のジオールとジカルボン酸との重縮合により得られる脂肪族ポリエステルを挙げることが出来る。
【００１５】
また、得られる微生物生育抑制剤含有樹脂微粒子を生分解性のある樹脂で構成したい場合には、脂肪族ポリエステル系樹脂が好ましく、なかでも、３−ヒドロキシブチレート・３−ヒドロキシバリレート共重合体を代表とするポリヒドロキシアルカノエート共重合体、またはポリ乳酸に代表される単一ヒドロキシアルカノエートによる単独重合体、ポリカプロラクトン、またはポリ乳酸とポリエステルの共重合体など、これらの共重合体を挙げることができる。
【００１６】
ポリ塩化ビニル系樹脂としては、例えば塩化ビニル単独重合体のほか、塩化ビニルとエチレン、プロピレン、アクリロニトリル、塩化ビニリデン、酢酸ビニル等とのそれぞれの共重合体を挙げることができる。
【００１７】
これらの中でも、ポリオレフィン系樹脂、特にポリエチレンワックスは融解温度が低いものが選択でき、熱分解しやすい微生物生育抑制剤を用いる場合に特に好適である。
【００１８】
上記の熱可塑性樹脂は単独で用いても良いし、２種以上を組み合わせて混合して用いても良い。用いる微生物生育抑制剤と熱可塑性樹脂との相溶性によって、得られる微生物生育抑制剤含有樹脂微粒子に含まれる微生物生育抑制剤の放出速度が異なって来るため、複数の熱可塑性樹脂を用いて数種の微生物生育抑制剤含有樹脂微粒子を作製し、例えば、それらの２つ以上を水性エマルジョンに混合分散することにより、得られる水性エマルジョン塗料の微生物生育抑制剤の残効性を調整することが可能である。
【００１９】
上記の熱可塑性樹脂の好ましい質量平均分子量は、用いる樹脂の種類と調製する微粒子の目的及び用途によって異なり、特に限定されないが、通常、２５００〜５０万が好ましく、より好ましくは５０００〜３０万である。質量平均分子量が２５００を下回ると、得られる微粒子の耐水性が不十分になりやすく、残効性が低下しやすい。また５０万を超えると粘度が増して均一な混練が難しくなる。
【００２０】
本発明に用いる微生物生育抑制剤は、抗菌剤、防黴剤および防藻剤からなる群から選ばれる少なくとも１種の薬剤であり、室温で液体または固体のいずれであっても良い。水性エマルジョン塗料用に用いる微生物生育抑制剤微粒子の場合は、該微粒子に含有される微生物生育抑制剤の作用を持続させるために、用いる微生物生育抑制剤は疎水性であることが好ましく、より具体的には、２０℃での水に対する溶解度が０．２質量部％以下であることが好ましい。
【００２１】
防藻剤としては、表１と表２に記載の一般名ＤＣＭＵなどの尿素系防藻剤、ジメタメトリンなどのトリアジン系防藻剤、ブロマシルなどのダイアジン系防藻剤が挙げられる。
【００２２】
また、防黴剤としては、表３と表４に記載の一般名テブコナゾールなどのアゾール系防黴剤、２，３，５，６−テトラクロロ−４−メチルスルホニル−ピリジン等のピリジン系防黴剤、３−ヨード−２−プロピニルブチルカーバメート等の有機ヨード系防黴剤、２−ｎ−オクチル−４−イソチアゾリン−３−オン等のチアゾール系防黴剤、２−メトキシカルボニルアミノベンゾイミダゾール等のベンゾイミダゾール系化合物、Ｎ−（フルオロジクロロメチルチオ）−フタルイミド等のハロアルキルチオ系防黴剤が挙げられる。
【００２３】
また、抗菌剤は水に対する溶解度の高いものが多いが、表５に記載の抗菌剤が好ましく、中でも１，２−ベンゾイソチアゾリン−３−オンが特に好ましい。
これらの微生物生育抑制剤は、作用の異なる薬剤または同種の薬剤を単独または複数組み合わせて使用することができる。
【００２４】
【表１】
2004099557.tif 000002
【００２５】
【表２】
2004099557.tif 000003
【００２６】
【表３】
2004099557.tif 000004
【００２７】
【表４】
2004099557.tif 000005
【００２８】
【表５】
2004099557.tif 000006
【００２９】
本発明の微生物生育抑制剤含有樹脂微粒子は、上記の熱可塑性樹脂１００質量部に対して、微生物生育抑制剤０．５〜７０質量部、より好ましくは５〜５０質量部を溶融混練し、次いで得られた溶融混合物を微粒子化することにより得られる。
【００３０】
本発明の微生物生育抑制剤含有樹脂微粒子の製造方法は、上記の熱可塑性樹脂を加熱溶融した後、もしくはその加熱溶融過程において微生物生育抑制剤を添加して溶融混練することにより、両者を均一に混合する。また、熱可塑性樹脂のペレットまたは粉末と微生物生育抑制剤の粉末を固形物のまま混合し、加熱して溶融混練することも可能である。溶融混練は、加熱装置付のニーダー、ミキシングロール、一軸または多軸の押し出し機などの慣用の混練装置によって行うことが出来る。
【００３１】
次いで、得られた溶融混練物を微粒子化する。得られた溶融混練物の微粒子化は、溶融混練物の冷後、粉砕により行ってよく、ハンマーミル、ジェットミル等の一般的な乾式粉砕機あるいは剛体ビーズを使用したビーズミル等の湿式粉砕機などにより粉砕できる。粉砕効率を上げるために、粉砕前に解砕機を使用することも可能である。
【００３２】
また、上記の熱可塑性樹脂のうち、メタクリル系樹脂、スチレン系樹脂、脂肪族ポリエステル樹脂等のように溶剤に溶解する樹脂の場合は、溶融混練した混合物を一度、有機溶媒に溶解させ、それを高速撹拌下の水中に滴下するか、または、逆に溶融混練した混合物を溶解した高速撹拌下の有機溶媒に水を滴下して微粒子化することも可能である。このとき、液の滴下速度と撹拌速度を調整することにより、得られる微生物生育抑制剤含有樹微粒子の平均粒径を変えることが可能である。
【００３３】
微生物生育抑制剤含有樹脂粒子の平均粒径は、使用目的に応じて異なるため、一概に規定できないが、一般に５００μｍ以下のものが好ましい。例えば、水性エマルジョン塗料などの塗料組成物に添加して用いる場合は、平均粒径が１００μｍ以下のものが平滑性に優れた塗膜表面を得られることから好ましい。一方、コンクリート目地の充填剤に添加して用いる場合は、平均粒径５００μｍ程度のものが十分使用できる。なお、本発明において、微生物生育抑制剤含有樹脂粒子の平均粒径は、ベックマン・コールター株式会社のコールターカウンターにより測定した質量平均粒径を言う。
【００３４】
微生物生育抑制剤含有樹脂粒子は、その平均粒径が小さい方が比表面積が大きくなるため、含有する微生物生育抑制剤の放出速度が大きい。このため、異なる粒径の微生物生育抑制剤含有樹脂微粒子を２種以上、組み合わせて用いることにより、混合した微生物生育抑制剤含有樹脂微粒子からの微生物生育抑制剤の放出速度を調整することができる。従って、２種以上の微生物生育抑制剤微粒子を水性エマルジョン塗料に含有させることにより、該水性エマルジョン塗料で形成される塗膜の微生物生育抑制剤の効果持続期間を調節することや、活性発現時期を調節することも可能である。
【００３５】
本発明の微生物生育抑制剤含有樹脂微粒子には、必要に応じて、アルミナ粉、シリカゲル、ゼオライト、ヒドロキシアパタイト、リン酸ジルコニウム、リン酸チタン、酸化チタン、酸化亜鉛、ハイドロタルサイト、タルク、クレー、ホワイトカーボンなどの無機添加剤、酸化防止剤、着色剤、滑剤、紫外線吸収剤、耐電防止剤などが添加されていても良い。
【００３６】
本発明の微生物生育抑制剤含有樹脂微粒子を市販の水性エマルジョン塗料１００質量部に対して、０．０１〜１５質量部、好ましくは０．１〜６質量部を添加することにより、持続性のある微生物生育抑制作用を有する水性エマルジョン塗料が容易に得られる。
【００３７】
市販の水性エマルジョン塗料は、通常、顔料等を２０〜４０質量％、水性樹脂を１５〜４０質量％、塗料の物性保持、品質改良に必要な機能性添加剤を５〜２０質量％、界面活性剤を０．１〜２０質量％、増粘剤を０．１〜１０質量％、有機溶媒を０〜５質量％程度含有する。
【００３８】
微生物生育抑制剤含有樹脂微粒子を添加する水性エマルジョンあるいは水性エマルジョン塗料には、上記の市販の水性エマルジョン塗料に必要に応じて、さらに、アクリル樹脂、アクリル−スチレン樹脂、酢酸ビニル樹脂、アルキッド樹脂、ＳＢＲラテックスなどの樹脂成分；エチレングリコールやプロピレングリコール等の多価アルコール；ノニオン系、アニオン系、シリコン系等の界面活性剤；キサンタンガム、カルボキシメチルセルロース、グアーガム等の増粘剤；チタン白やフタロシアニン等の着色剤を添加しても良い。
これらの中でも、界面活性剤や増粘剤は、得られる水性エマルジョンあるいは水性エマルジョン塗料への分散性と得られるエマルジョンの安定性が向上するので、好ましい。
【００３９】
本発明の微生物生育抑制剤微粒子は、この他、例えば、他の熱可塑性樹脂ペレットと任意の量で混合して、加熱成形することにより、微生物生育抑制作用を有する樹脂成形品を製造することもできる。
【００４０】
本発明の微生物生育抑制剤含有樹脂微粒子及び該微粒子を含む水性エマルジョン塗料は、長期に渡って優れた微生物生育抑制作用を有し、ドア、壁、窓枠、瓦材などの外部建材、ユニットバス、便座、床材、壁紙などの内装材、家具、家電製品のケーシング材などの極めて広い分野で有用である。
【００４１】
【実施例】
以下に実施例を用いて本発明をより具体的に説明するが、本発明は以下の実施例に限定されるものではない。
【００４２】
（実施例１）微生物生育抑制剤含有樹脂微粒子の製造
熱可塑性樹脂として、ポリエチレンワックス（クラリアント　ジャパン株式会社製、商品名リコワックスＰＥ５２０）を使用し、熱可塑性樹脂と微生物生育抑制剤との配合比率は熱可塑性樹脂７０質量％、微生物生育抑制剤３０質量％とした。使用した微生物生育抑制剤を以下に示す。
【００４３】
（防藻剤）
Ｎｏ．１：３，４−ジクロロフェニル−１，１−ジメチルウレア（一般名；ＤＣＭＵ、保土ヶ谷化学工業株式会社製）
Ｎｏ．２：２−メチルチオ−４−ｔ−ブチルアミノ−６−シクロプロピルアミノ−Ｓ−トリアジン（日本チバガイギー株式会社製、商品名；イルガロール１０７１）
【００４４】
（防黴剤）
Ｎｏ．３：α［２−（４−クロロフェニル）−エチル］−α（１，１−ジメチルエチル）−１Ｈ−１，２，４−トリアゾール−１−エタノール（一般名；テブコナゾール、バイエル株式会社製）
Ｎｏ．４：２，３，５，６−テトラクロロ−４−メチルスルホニル−ピリジン（大日本インキ化学工業株式会社製、商品名；バイオカットＳＰ−１００）
Ｎｏ．５：３−ヨード−２−プロピニルブチルカーバメート（三井東圧株式会社製、商品名；ヨ−トルＩＰ）
Ｎｏ．６：４，５−ジクロロ−２−ｎ−オクチル−４−イソチアゾリン−３−オン（ジクロロ−ＯＩＴ）（ロームアンドハース株式会社製）：
を使用した。
【００４５】
ポリエチレンワックスをニーダー（株式会社森山製作所製、ＤＳ−３−７．５ＭＨＢ−Ｅ型）に入れて加熱溶解させた後、上記の微生物生育抑制剤をそれぞれ添加して溶融混練し、その後、単軸押出機（田辺プラスチック機械株式会社、ＶＳ−４０）により押出し、ペレタイザー（大阪精機工作株式会社、Ｐ−４０）によりペレット化した。得られたペレットは、解砕後、粉砕機（増幸産業株式会社、セレンミラー、型式：ＭＫＣＬ８−１０）にかけ微粒子化し、試験に供した。得られた微生物生育抑制剤含有樹脂微粒子をベックマン・コールター株式会社のコールターＬＳ２３０により測定した結果、この微生物生育抑制剤含有樹脂微粒子の質量平均粒径は各々８０μｍであった。
【００４６】
（実施例２）水性エマルジョン塗料の作製
水性エマルジョン塗料の配合は下記の通りとした。
チタン白：２２質量％、
マイカ：３質量％、
タルク：８質量％、
アクリルエマルジョン（大日本インキ化学工業株式会社製、ボンコートＥＣ−８１８）３３質量％、
増粘剤（カルボキシメチルセルロース）：１０質量％、
トリポリリン酸カリ：０．１質量％、
分散剤（ポリオキシエチレンアルキルフェノールエーテル）：０．７質量％、
シリコン系消泡剤（東レシリコンＳＭ５５１２）：０．２質量％、
エチレングリコール：２質量％、
ブチルセロソルブ：１質量％、
純水：２０質量％
この水性エマルジョン塗料に実施例１で作製した樹脂粒子を所定量添加して試験を行った。
【００４７】
＜防藻試験＞
（試験藻類種菌の培養）
シリコン栓をした１００ｍｌ容三角フラスコにマイヤーズ（Ｍｙｅｒｓ）藻類用培地５０ｍｌを入れ、クロレラ　ブルガリス（Ｃｈｌｏｒｅｌｌａ　ｖｕｌｇａｒｉｓ）、アナベナ　エスピー（Ａｎａｂｅｎａ　ｓｐ．）、ホルミジウム　エスピー（Ｈｏｒｍｉｄｉｕｍ　ｓｐ．）の３種の藻類を２５℃で約２０００ルックスの光を照射しながら１４日間培養した。
【００４８】
（試験片の作製）
４ｃｍ×４ｃｍに切断した濾紙（東洋濾紙製、アドバンテックＮｏ．２６）に、一定量の微生物生育抑制剤含有樹脂微粒子を添加した水性エマルジョン塗料を塗布し、１週間室温で風乾後、試験片とした。
【００４９】
（試験片の耐候処理）
塗膜からの薬剤の残効性の試験に、ウェザーメ−ター１０００時間相当（外壁用塗料の抗微生物活性維持３年）に該当する加速試験を実施した。すなわち、作製した試験片を５０ｍｌの水道水に浸漬し、４０℃で２０日間放置した。浸漬に使用した水は、１日ごとに新しい水と置き換えた。耐候期間が終了した試験片は水切りし、室温で１週間風乾後、防藻試験に供した。
【００５０】
耐候処理した試験片を１．５質量％の寒天を添加したマイヤーズ（Ｍｙｅｒｓ）藻類用培地上に置き、試験菌の混合溶液を２５ｍｌ添加し、２５℃で約２０００ルックスの光を照射しながら３０日間培養した。試験菌の混合溶液は、培養した各試験菌液を水道水で１０倍希釈後、それぞれを等量混合したものを使用した。試験に使用したマイヤーズ藻類用培地の組成は、以下の通りである。
【００５１】
（マイヤーズ藻類用培地の組成）
ＫＮＯ３；５ｇ、ＭｇＳＯ４・７Ｈ２Ｏ；２．５ｇ、ＫＨ２ＰＯ４；１．２５ｇ、ＦｅＳＯ４・７Ｈ２Ｏ；２．８ｍｇ、Ｈ３ＢＯ３；２．８５ｍｇ、ＭｎＣｌ２・４Ｈ２Ｏ；１．８１ｍｇ、ＺｎＳＯ４・７Ｈ２Ｏ；０．２２ｍｇ、ＣｕＳＯ４・５Ｈ２Ｏ；０．０７８ｍｇ、（ＮＨ４）６・Ｍｏ７Ｏ２４・４Ｈ２Ｏ；０．１７１ｍｇを蒸留水１リットル中に含む。ｐＨは、６．０に調整した。
【００５２】
＜防黴試験＞
（使用黴）
試験には下記の５種の黴を使用した。
アスペルゲルス　ニゲル（Ａｓｐｅｒｇｉｌｌｕｓ　ｎｉｇｅｒ）ＩＦＯ６３４２、ペニシリウム　フニクロスム（Ｐｅｎｉｃｉｌｌｉｕｍ　ｆｕｎｉｃｕｌｏｓｕｍ）ＩＦＯ６３４５、クラドスポリウム　クラドスポリオイデス（Ｃｌａｄｏｓｐｏｒｉｕｍ　ｃｌａｄｏｓｐｏｒｉｏｉｄｅｓ）ＩＦＯ６３４８、オーレオバシジウム　プルランス（Ａｕｒｅｏｂａｓｉｄｉｕｍ　ｐｕｌｌｕｌａｎｓ）ＩＦＯ６３５３、グリオクラジウム　ビレンス（Ｇｌｉｏｃｌａｄｉｕｍ　ｖｉｒｅｎｓ）ＩＦＯ６３５５。
【００５３】
（混合胞子懸濁液の調製）
上記試験黴毎の単一胞子懸濁液を調製後、等量ずつ採取混合して混合胞子懸濁液とした。詳細はＪＩＳＺ２９１１黴抵抗性試験方法に準じて行った。
【００５４】
（試験片の作製）
防藻試験で行った条件に準じた。
【００５５】
（耐候処理）
防藻試験で行った条件に準じた。
耐候処理した試験片を栄研化学株式会社製パールコアポテトデキストロース（以下ＰＤＡと略す）寒天培地上に置き、試験菌の混合溶液１ｍｌを試験片上に振りかけ、２８℃で７日間培養した。試験菌の混合溶液は、培養した各試験菌斜面培地から一白金耳ずつ掻き取った菌叢を５０ｍｌの滅菌水中で分散させ、それをさらに滅菌水で１０倍希釈したものを使用した。なお、ＰＤＡ培地の組成は、培地１リットルあたり、バレイショ浸出液２００ｇ、ブドウ糖２０ｇ、カンテン１５ｇを含み、ｐＨは５．６±０．２とした。
【００５６】
（評価基準）
防藻試験、防黴試験の結果は、目視観察で行い、評価基準は以下の通りとした。−：試験片上に微生物は発生しなかった。
±：試験片上に僅かに微生物が発生した。
＋：試験片上に１／３以下の微生物が発生した。
＋＋：試験片上に２／３以下の微生物が発生した。
＋＋＋：試験片上に２／３以上の微生物が発生した。
【００５７】
得られた微生物生育抑制剤含有樹脂微粒子の防藻、防かび性試験の結果を表７〜表１２に示す。なお、表中のＮｏ．は用いた微生物生育抑制剤の番号を、塗料塗布量は１ｍ２当たりの塗布量（ｇ）を示す。対照区は微生物生育抑制剤を添加しなかった結果を、比較例は実施例の微生物生育抑制剤含有樹脂微粒子を添加したのと同じ薬剤の薬剤換算で同量を、そのまま塗料に添加した結果である。薬剤原体に換算した数値を表６に示す。
【００５８】
【表６】
2004099557.tif 000007
【００５９】
【表７】
2004099557.tif 000008
【００６０】
【表８】
2004099557.tif 000009
【００６１】
【表９】
2004099557.tif 000010
【００６２】
【表１０】
2004099557.tif 000011
【００６３】
【表１１】
2004099557.tif 000012
【００６４】
【表１２】
2004099557.tif 000013
【００６５】
表７〜１２に示したように、本発明の微生物生育抑制剤含有樹脂微粒子を含む水性エマルジョン塗料は、防藻剤や防黴剤を直接、水性エマルジョン塗料に添加する従来の防藻剤や防黴剤含有の水性エマルジョン塗料に比べて、遥かに優れた薬剤の残効性を示すことが明らかである。
【００６６】
＜抗菌試験＞
抗菌試験は、抗菌製品技術協議会、抗菌製品の抗菌力評価試験法Ｉフィルム密着法（１９９８）（ＪＩＳ　Ｚ２８０１）に準じて行った。
【００６７】
（試験片の作製）
使用薬剤を１，２−ベンゾイソチアゾリン−３−オンとし、熱可塑性樹脂８０質量％に対して１，２−ベンゾイソチアゾリン−３−オン２０質量％の混合比で作製した微生物抑制剤含有微粒子を、水性エマルジョン塗料に０．５質量％添加（有効成分最終濃度１０００ｐｐｍ）した以外は、防藻試験と防黴試験に使用したものと同様の操作で試験片（Ａ）を作製した。また、比較例として、上記抗菌剤を有効成分最終濃度１０００ｐｐｍになるように添加した水性エマルジョン塗料を用いて、試験片（Ｂ）を、抗菌剤を含まない水性エマルジョン塗料のみを塗布した試験片（Ｃ）をそれぞれ作製した。
【００６８】
（試験操作）
ＮＡ培地で前培養した下記２種の試験菌を、それぞれＮＢ培地５０倍希釈液で希釈して接種用菌液とした。
エシェリキア　コリ（Ｅｓｃｈｅｒｉｃｈｉａ　ｃｏｌｉ　ＩＦＯ３９７２、大腸菌）
スタフィロコッカス　アウレウス（Ｓｔａｐｈｙｌｏｃｏｃｃｕｓ　ａｕｒｅｕｓ　ＩＦＯ１２７３２、黄色ブドウ球菌）
【００６９】
（耐候性加速試験としての前処理）
試験片（Ａ）、試験片（Ｂ）及び試験片（Ｃ）を５０±５℃の温水に１６時間浸漬した後、室温で風乾し、耐候性の加速試験の前処理とした。
【００７０】
（接種方法）
前処理した各々３個の試験片（Ａ）、試験片（Ｂ）および試験片（Ｃ）をそれぞれ滅菌シャーレに入れ、その試験面に接種用菌液０．４ｍｌ（１．０〜５．０×１０５／ｍｌの菌を含む）を接種した。被覆フィルムを被せ、温度３５±１℃、相対湿度９０％以上の条件下、２４時間保存した。
【００７１】
使用した培地組成は以下の通りである。
（ＮＢ培地）
肉エキス：５．０ｇ
ペプトン：１０．０ｇ
塩化ナトリウム：５．０ｇ
精製水：１０００ｍｌ
ｐＨ：７．１±０．１
【００７２】
（ＮＡ培地）
ＮＢ培地に寒天を１．５％添加したもの
【００７３】
（ＳＡ培地）
酵母エキス：２．５ｇ
トリプトン：５．０ｇ
グルコース：１．０ｇ
寒天：１５．０ｇ
精製水：１０００ｍｌ
ｐＨ：７．１±０．１
【００７４】
（ＳＣＤＬＰ培地）
カゼイン製ペプトン：１７．０ｇ
大豆製ペプトン：３．０ｇ
塩化ナトリウム：５．０ｇ
リン酸１水素カリウム：２．５ｇ
グルコース：２．５ｇ
レシチン：１．０ｇ
ポリソルベート８０：７．０ｇ
精製水：１０００ｍｌ
ｐＨ：６．８〜７．２
【００７５】
（生菌数測定）
被覆フィルムに付着している菌を１０ｍｌのＳＣＤＬＰ培地でシャーレ中に洗い出し、この液１ｍｌ中の生菌数をＳＡ培地を使用した寒天平板希釈法により測定した。生菌数測定時の希釈は、滅菌リン酸緩衝生理食塩水にて行い、生菌数の平均値を求めた。抗菌試験の結果を表１３に示す。表中の試料Ａは抗菌薬剤含有微粒子含有水性エマルジョン塗料を塗布したもの、試料Ｂは抗菌薬剤を水性エマルジョン塗料に直接添加した塗料を塗布したもの、試料Ｃは抗菌薬剤無添加のものを表す。
【００７６】
【表１３】
2004099557.tif 000014
【００７７】
表１３に示す通り、本発明の微生物生育抑制剤含有樹脂微粒子を含む水性エマルジョン塗料を用いた試料は、単に水性エマルジョン塗料に抗菌剤を添加したものに比べて対数値の増減値差が２以上あり、本試験においても、本発明の微生物生育抑制剤含有樹脂微粒子を含む水性エマルジョン塗料の優れた抗菌活性の残効性が明らかである。
【００７８】
【発明の効果】
本発明の微生物生育抑制剤含有樹脂微粒子は徐放性を有し、市販の水性エマルジョン塗料に混合することにより、長期に渡って優れた微生物生育抑制活性を水性エマルジョン塗料に容易に付与することができる。